(57)【要約】本発明の目的は、端面にバリが発生したり、セラミック粉がセル内に詰まったりすることなくハニカム乾燥体を所定の長さに切断することのできるハニカム乾燥体の切断方法を提供することであり、本発明のハニカム乾燥体の切断方法は、流体の流路となる複数のセルを区画形成するセル隔壁を備える柱状のハニカム成形体が乾燥されてなるハニカム乾燥体を、ウォータージェットを用いて所定の長さに切断するウォータージェット切断工程を行うことを特徴とする。
2014054168.tif 000002
【特許請求の範囲】
【請求項１】
流体の流路となる複数のセルを区画形成するセル隔壁を備える柱状のハニカム成形体が乾燥されてなるハニカム乾燥体を、ウォータージェットを用いて所定の長さに切断するウォータージェット切断工程を行うことを特徴とするハニカム乾燥体の切断方法。
【請求項２】
前記ハニカム乾燥体は、成形助剤及び有機バインダを含有する請求項１に記載のハニカム乾燥体の切断方法。
【請求項３】
前記成形助剤は、エチレングリコール、デキストリン、脂肪酸、脂肪酸石鹸、及び、ポリアルコールからなる群から選ばれる少なくとも１種である請求項２に記載のハニカム乾燥体の切断方法。
【請求項４】
前記有機バインダは、メチルセルロース、カルボキシメチルセルロース、ヒドロキシエチルセルロース、及び、ポリエチレングリコールからなる群から選ばれる少なくとも１種である請求項２又は３に記載のハニカム乾燥体の切断方法。
【請求項５】
押出成形機からセラミック原料を連続的に押出成形することにより、流体の流路となる複数のセルを区画形成するセル隔壁を備える未切断のハニカム成形体を作製する成形工程と、
前記未切断のハニカム成形体を乾燥させて未切断のハニカム乾燥体を作製する乾燥工程とを行い、
前記ウォータージェット切断工程において前記未切断のハニカム乾燥体を切断する請求項１〜４のいずれかに記載のハニカム乾燥体の切断方法。
【請求項６】
前記成形工程、前記乾燥工程及び前記ウォータージェット切断工程を連続的に行い、
前記ウォータージェット切断工程では、前記ウォータージェットの噴射ノズルの移動速度を前記ハニカム乾燥体の移動速度に同期させることにより、前記ハニカム乾燥体を切断する請求項５に記載のハニカム乾燥体の切断方法。
【請求項７】
前記成形工程において、前記押出成形機から押出成形されるハニカム成形体の移動速度を速度センサーにより計測し、
前記ウォータージェット切断工程において、前記ハニカム乾燥体が移動する方向と平行な方向へ前記ウォータージェットの噴射ノズルが移動する速度を、前記速度センサーにより計測される移動速度と同一にする請求項６に記載のハニカム乾燥体の切断方法。
【請求項８】
前記乾燥工程では、高周波誘電乾燥により、前記未切断のハニカム成形体を乾燥させる請求項５〜７のいずれかに記載のハニカム乾燥体の切断方法。
【請求項９】
押出成形機からセラミック原料を連続的に押出成形することにより、流体の流路となる複数のセルを区画形成するセル隔壁を備える未切断のハニカム成形体を作製する成形工程と、
前記未切断のハニカム成形体を前記所定の長さよりも長くなる長さに仮切断する仮切断工程と、
前記仮切断されたハニカム成形体を乾燥させて仮切断されたハニカム乾燥体を作製する乾燥工程とを行い、
前記ウォータージェット切断工程において前記仮切断されたハニカム乾燥体を切断する請求項１〜４のいずれかに記載のハニカム乾燥体の切断方法。
【請求項１０】
前記ハニカム乾燥体の水分率は０〜６質量％である請求項１〜９のいずれかに記載のハニカム乾燥体の切断方法。
【請求項１１】
前記ウォータージェットの噴射ノズルと前記ハニカム乾燥体の上面とのなす角度が５〜８５°である請求項１〜１０のいずれかに記載のハニカム乾燥体の切断方法。
【請求項１２】
前記ウォータージェットの噴射ノズルと前記ハニカム乾燥体の長手方向に垂直な断面における全ての上記セル隔壁とのなす角度が５〜８５°である請求項１〜１１のいずれかに記載のハニカム乾燥体の切断方法。
【請求項１３】
前記ウォータージェットの水圧が２００〜４００ＭＰａである請求項１〜１２のいずれかに記載のハニカム乾燥体の切断方法。
【請求項１４】
前記ウォータージェット切断工程における切断速度が１５〜１５０ｍｍ／秒である請求項１〜１３のいずれかに記載のハニカム乾燥体の切断方法。
【請求項１５】
前記ハニカム乾燥体の開口率は、６０〜９０％である請求項１〜１４のいずれかに記載のハニカム乾燥体の切断方法。
【請求項１６】
流体の流路となる複数のセルを区画形成するセル隔壁を備えるハニカム焼成体からなるハニカム構造体の製造方法であって、
請求項１〜１５のいずれかに記載のハニカム乾燥体の切断方法により得られた所定の長さを有するハニカム乾燥体を焼成することによりハニカム焼成体を作製する焼成工程を含むことを特徴とするハニカム構造体の製造方法。
【請求項１７】
流体の流路となる複数のセルを区画形成するセル隔壁を備える柱状のハニカム成形体が乾燥されてなるハニカム乾燥体を、ウォータージェットを用いて所定の長さに切断することによって得られることを特徴とするハニカム乾燥体。
【請求項１８】
流体の流路となる複数のセルを区画形成するセル隔壁を備える柱状のハニカム成形体が乾燥されてなるハニカム乾燥体を、ウォータージェットを用いて所定の長さに切断することによって得られた所定の長さを有するハニカム乾燥体を得て、前記所定の長さを有するハニカム乾燥体を焼成することにより得られるハニカム焼成体を有することを特徴とするハニカム構造体。
【発明の詳細な説明】
【技術分野】
【０００１】
本発明は、ハニカム乾燥体の切断方法、ハニカム構造体の製造方法、ハニカム乾燥体、及び、ハニカム構造体に関する。
【背景技術】
【０００２】
バス、トラック、乗用車等の車両及び建設機械等の内燃機関から排出される排ガス中に含有されるスス等のパティキュレート（以下、ＰＭともいう）が周囲の環境又は人体に害を及ぼすことが最近問題となっている。
そこで、排ガス中のＰＭを捕集し、排ガスを浄化するフィルタとして、多孔質セラミックからなるハニカム構造体が種々提案されている。【０００３】
以下、ハニカム構造体の製造方法の一例について説明する。
まず、セラミック粉とバインダと分散媒液等とを混合して湿潤混合物（セラミック原料）を調製する。そして、この湿潤混合物を連続的に押出成形し、押出成形された未切断の成形体をワイヤー等を用いて所定の長さに切断することにより、角柱形状のハニカム成形体を作製する。【０００４】
次に、得られたハニカム成形体を乾燥させる。その後、所定のセルに目封じを施し、セルのいずれかの端部が封止された状態とした後、脱脂処理及び焼成処理を施し、ハニカム焼成体を作製する。【０００５】
この後、ハニカム焼成体の側面にシール材ペーストを塗布し、ハニカム焼成体同士を接着させることにより、シール材層（接着材層）を介してハニカム焼成体が複数個結束した状態のハニカム焼成体の集合体を作製する。次に、得られたハニカム焼成体の集合体に対して、円柱状等の所定の形状に切削加工を施してセラミックブロックを形成する。最後に、セラミックブロックの外周にシール材ペーストを塗布してシール材層（外周コート層）を形成することにより、ハニカム構造体を製造することができる。【０００６】
特許文献１には、セラミック原料を成形してハニカム成形体を作製し、ハニカム成形体に乾燥処理を施した後、切断ディスク（ブレード）を用いてハニカム成形体の両端を切断する技術が開示されている。【０００７】
特許文献２には、押出成形機により連続的に成形された成形品を、ウォータージェット切断機により切断する連続成形品の切断方法が開示されている。
【先行技術文献】
【特許文献】
【０００８】
【特許文献１】特開２００７−３２０３１２号公報
【特許文献２】特開２００４−３５８８４３号公報
【発明の概要】
【発明が解決しようとする課題】
【０００９】
ワイヤー等を用いて成形体を切断する場合、切断後のハニカム成形体の端面の上端が下方に向けて曲がってしまう変形が生じる場合がある。また、ハニカム成形体は、乾燥により収縮する場合がある。そのため、特許文献１に記載されているように、乾燥後のハニカム成形体の端面を切断することにより、変形が生じた部分を除去することができ、また、乾燥後のハニカム成形体の長さを調整することもできる。【００１０】
特許文献１に記載の従来の方法では、乾燥処理を施されたハニカム成形体（以下、本明細書ではハニカム乾燥体ともいう）の両端をブレードを用いて切断しているが、ブレードを用いた切断を行うと、切断面にバリが発生することがあり、切断面のバリをブラシ等を用いて除去する端面処理工程を行う必要があった。また、切断により生じたセラミック粉がセル内に詰まることがあり、セル内に詰まったセラミック粉はエアーブロー等の工程により除去する必要があった。
そのため、端面にバリが発生したり、セラミック粉がセル内に詰まったりすることのないハニカム乾燥体の切断方法が待望されていた。【００１１】
特許文献２には、押出成形機から連続的に成形された成形体を切断する方法としてのウォータージェット切断が記載されている。特許文献２において切断される対象物は、押出成形機から連続的に成形された成形体であることから、水分を多く含む柔らかい成形体である。
特許文献２では水分を既に多く含む成形体に対して水をかけてウォータージェット切断を行うので、成形体に水をかけたとしても成形体の特性が大きく変化することはないと思われる。言い換えれば、特許文献２に記載されたウォータージェット切断は、水分を既に多く含む成形体に対して使用可能な切断方法として提案された方法であるといえる。【００１２】
ハニカム構造体（ハニカム焼成体）を製造する工程において、押出成形機から連続的に成形された成形体は水分を多く含むため、成形工程後に乾燥工程を行うことによって端面の変形を防止することが行われる。すなわち、乾燥工程が一旦施されたハニカム乾燥体に対して、再度水をかける工程を行うことは、乾燥工程の趣旨を没却するため、当業者であれば通常は考えない行為であった。【００１３】
本発明者らは、上記のような状況を踏まえ、ハニカム乾燥体を切断する好適な方法について検討した。その結果、ハニカム乾燥体に対して水を噴射して切断を行うウォータージェット切断を用いることにより、端面にバリが発生したり、セラミック粉がセル内に詰まったりすることなくハニカム乾燥体を所定の長さに切断することができるということを見出し、本発明に想到した。
【課題を解決するための手段】
【００１４】
すなわち、本発明のハニカム乾燥体の切断方法は、流体の流路となる複数のセルを区画形成するセル隔壁を備える柱状のハニカム成形体が乾燥されてなるハニカム乾燥体を、ウォータージェットを用いて所定の長さに切断するウォータージェット切断工程を行うことを特徴とする。【００１５】
本発明のハニカム乾燥体の切断方法では、ハニカム乾燥体をウォータージェットを用いて所定の長さに切断する。
ウォータージェットを用いた切断を行うと、端面にバリがほとんど生じることがなく、また、セラミック粉がセル内に詰まることもほとんどないという効果が生じる。
そのため、バリの除去やセル内のセラミック粉の除去を行う必要がなく、ハニカム構造体の製造工程を大きく簡略化することができる。【００１６】
従来のハニカム乾燥体の切断方法において生じるバリやセラミック粉は、ブレードの厚み分の切りしろに相当する。ハニカム乾燥体をブレードで切断する場合、摩擦熱が発生するため、切断時に生じたセラミック粉やバリがハニカム乾燥体の端面に付着しやすく、またセラミック粉は軽いので切断後に舞い上がってハニカム乾燥体に付着することがある。
一方、ウォータージェットを用いた切断では、切断によって生じたセラミック粉は、ウォータージェットの水流にのって切断と同時に洗い流される。また、熱の発生がないため、切断面への付着を生じることがない。そのため、バリやセラミック粉の詰まりがない綺麗な切断面が得られるのである。
また、ハニカム乾燥体をウォータージェットを用いて切断したとしても、ハニカム乾燥体はそれほど濡れることはなく、水はセル隔壁に浸透していかないため、端面が変形するほどにハニカム乾燥体の強度が低下することはない。ハニカム乾燥体では、焼成後のハニカム焼成体と異なり、セル隔壁に連通する気孔を含んでいないために水がセル隔壁に浸透しにくいものと推測される。
焼成後のハニカム焼成体では、セル隔壁に連通する気孔を有するため、ウォータージェット切断を行った場合にはセル隔壁に水が浸透してしまうという問題が生ずるものと思われる。
すなわち、本発明者らは、ハニカム形状を有し、水分量が少ない部材のうち、ハニカム乾燥体がウォータージェット切断に特に適した材料であることを見出したのである。
そして、ハニカム乾燥体はそれほど濡れることがなく、端面が変形することがないので、ウォータージェット切断工程の後に再度端面処理を行う必要はない。【００１７】
本発明のハニカム乾燥体の切断方法では、上記ハニカム乾燥体は、成形助剤及び有機バインダを含有することが望ましい。
ハニカム乾燥体が成形助剤及び有機バインダを含んでいると、ハニカム乾燥体の表面張力が小さくなる。そのため、ウォータージェット切断によって水が触れる場合でも水がはじかれて、セル隔壁内に水が浸透しにくくなる。その結果、ハニカム乾燥体が濡れることがさらに防止される。
また、上記成形助剤は、エチレングリコール、デキストリン、脂肪酸、脂肪酸石鹸、及び、ポリアルコールからなる群から選ばれる少なくとも１種であることが望ましく、上記有機バインダは、メチルセルロース、カルボキシメチルセルロース、ヒドロキシエチルセルロース、及び、ポリエチレングリコールからなる群から選ばれる少なくとも１種であることが望ましい。
上記成形助剤及び上記有機バインダがこれらのものであると、成形助剤及び有機バインダを含むことによる効果がよりはっきりと得られる。【００１８】
本発明のハニカム乾燥体の切断方法では、押出成形機からセラミック原料を連続的に押出成形することにより、流体の流路となる複数のセルを区画形成するセル隔壁を備える未切断のハニカム成形体を作製する成形工程と、
上記未切断のハニカム成形体を乾燥させて未切断のハニカム乾燥体を作製する乾燥工程とを行い、
上記ウォータージェット切断工程において上記未切断のハニカム乾燥体を切断することが望ましい。【００１９】
未切断のハニカム成形体を乾燥させてハニカム乾燥体を作製し、ウォータージェット切断を行うことにより、所定の長さのハニカム乾燥体を１回の切断処理により作製することができる。そのため、ハニカム構造体を製造するための全体の工程を簡略化することができる。
また、特許文献１に記載された方法とは異なり、端面が変形した部分の除去を行わなくてもよいため、材料の損失を低減することができる。
長手方向に所定の長さを有するハニカム焼成体を作製するためには、ハニカム成形体、ハニカム乾燥体、ハニカム焼成体のいずれかに対して切断処理を行うことが考えられるが、ハニカム乾燥体に対して切断処理を行うことが最適である。
ハニカム成形体に対して切断処理を行っても、その後に変形が生じるため、特許文献１に記載されているように乾燥工程後に再度切断処理を行う必要が生じる。
ハニカム焼成体に対して切断処理を行うことを考えると、連続的に押出成形されたハニカム成形体、ハニカム乾燥体を切断せずに、そのまま焼成炉に導入することは困難である。また、セルが封止されたハニカム焼成体を作製する場合は、ハニカム焼成体を切断した後に両端面に対して封止工程を行い、封止部の再焼成を行う必要がある。また、ハニカム焼成体はセラミックが焼結された固い材料であるため、切断に要するエネルギーが大きく、切削具の磨耗も大きくなる。
ハニカム乾燥体に対して切断処理を行う場合は、１回の切断で所定の長さのハニカム乾燥体を得ることができ、切断されたハニカム乾燥体の両端面に対して封止工程を行うことができる。【００２０】
本発明のハニカム乾燥体の切断方法では、上記成形工程、上記乾燥工程及び上記ウォータージェット切断工程を連続的に行い、
上記ウォータージェット切断工程では、上記ウォータージェットの噴射ノズルの移動速度を上記ハニカム乾燥体の移動速度に同期させることにより、上記ハニカム乾燥体を切断することが望ましい。
また、上記成形工程において、上記押出成形機から押出成形されるハニカム成形体の移動速度を速度センサーにより計測し、
上記ウォータージェット切断工程において、上記ハニカム乾燥体が移動する方向と平行な方向へ上記ウォータージェットの噴射ノズルが移動する速度を、上記速度センサーにより計測される移動速度と同一にすることが望ましい。【００２１】
ウォータージェットの噴射ノズルの移動速度を上記ハニカム乾燥体の移動速度に同期させることによって、ハニカム乾燥体の切断面が垂直になるように切断することができる。
また、ハニカム成形体の移動速度を速度センサーにより計測し、ウォータージェットの噴射ノズルが移動する速度を速度センサーにより計測した速度と同一にすることにより、移動速度の同期を行うことができる。【００２２】
本発明のハニカム乾燥体の切断方法では、上記乾燥工程では、高周波誘電乾燥により、上記未切断のハニカム成形体を乾燥させることが望ましい。【００２３】
高周波誘電乾燥は、ハニカム成形体の上方及び下方もしくは右方及び左方に設けられた、相対する電極板の間に電流を流し、高周波エネルギーによってハニカム成形体内の水分子を運動させ、摩擦熱を発生させることによって行われる。
高周波誘電乾燥では、マイクロ波乾燥と同様、物体自体が発熱体となり加熱することができる。一方、高周波は、マイクロ波よりも大きい電力半減深度（照射された電磁波の電力密度が半減する距離）を有している。そのため、ハニカム成形体を内部まで短時間で均一に乾燥させることができる。また、高周波誘電乾燥にすることで、局所加熱が可能なため設備を短くすることができ、簡易的な電磁波シールドを設けるのみで良いため、設備をより簡略化することができる。【００２４】
本発明のハニカム乾燥体の切断方法では、押出成形機からセラミック原料を連続的に押出成形することにより、流体の流路となる複数のセルを区画形成するセル隔壁を備える未切断のハニカム成形体を作製する成形工程と、
上記未切断のハニカム成形体を上記所定の長さよりも長くなる長さに仮切断する仮切断工程と、
上記仮切断されたハニカム成形体を乾燥させて仮切断されたハニカム乾燥体を作製する乾燥工程とを行い、
上記ウォータージェット切断工程において上記仮切断されたハニカム乾燥体を切断することが望ましい。【００２５】
上記方法でも、特許文献１に記載された方法と異なり、ハニカム乾燥体の切断をウォータージェットを用いて行うため、バリやセラミック粉の詰まりがない綺麗な切断面を得ることができる。【００２６】
本発明のハニカム乾燥体の切断方法では、上記ハニカム乾燥体の水分率は０〜６質量％であることが望ましい。【００２７】
ハニカム乾燥体の水分率が６質量％を超えると、ハニカム乾燥体が形状を保つことが困難となる。特に開口率が７５％以上のハニカム成形体を作製する場合にその傾向が顕著である。【００２８】
本発明のハニカム乾燥体の切断方法では、上記ウォータージェットの噴射ノズルと上記ハニカム乾燥体の上面とのなす角度が５〜８５°であることが望ましい。
ハニカム乾燥体の長手方向に垂直な断面において最も外側に位置する壁（以下、外周壁とも呼ぶ）は、他のセル隔壁と比較して厚さが厚いことがあり、切断が困難になり易い部位である。
ハニカム乾燥体の外周壁の向きとウォータージェットの向きが平行になると、ウォータージェットが移動する過程で、ウォータージェットが平行な外周壁に当たったときには一度に切断すべき壁の合計厚さが極めて厚くなるため強い切断力が要求されるのに対し、平行な外周壁から外れたときには一度に切断すべき壁の合計厚さが薄く、それほど強い切断力が要求されなくなる。すなわち、ウォータージェットの移動過程において切断すべき壁の厚さ（切断量）の変動が大きくなってしまう。
ウォータージェットの噴射ノズルとハニカム乾燥体の上面とのなす角度を上記範囲に定めることによって、ハニカム乾燥体の外周壁の向きとウォータージェットの向きが平行にならないようにすることができるため、切断すべき壁の厚さ（切断量）の変動幅を小さくして、安定した切断を行うことができる。【００２９】
本発明のハニカム乾燥体の切断方法では、上記ウォータージェットの噴射ノズルと上記ハニカム乾燥体の長手方向に垂直な断面における全ての上記セル隔壁とのなす角度が５〜８５°であることが望ましい。
ハニカム乾燥体のセル隔壁の向きとウォータージェットの向きが平行になると、ウォータージェットが移動する過程で、ウォータージェットが平行なセル隔壁に当たったときには一度に切断すべき壁の合計厚さが極めて厚くなるため強い切断力が要求されるのに対し、平行なセル隔壁から外れたときには一度に切断すべき壁の合計厚さが薄く、それほど強い切断力が要求されなくなる。すなわち、ウォータージェットの移動過程において切断すべき壁の厚さ（切断量）の変動が大きくなってしまう。
ウォータージェットの噴射ノズルとセル隔壁とのなす角度を上記範囲に定めることによって、ウォータージェットの向きがどのセル隔壁とも平行にならないため、切断すべき壁の厚さ（切断量）の変動幅を小さくして、安定した切断を行うことができる。【００３０】
本発明のハニカム乾燥体の切断方法では、上記ウォータージェットの水圧が２００〜４００ＭＰａであることが望ましい。【００３１】
ウォータージェットの水圧が２００〜４００ＭＰａであると、切断面へのバリの発生やセル内へのセラミック粉の詰まりの発生がより効果的に抑制され、よりきれいな切断面が得られる。【００３２】
本発明のハニカム乾燥体の切断方法では、上記ウォータージェット切断工程における切断速度が１５〜１５０ｍｍ／秒であることが望ましい。【００３３】
切断速度が上記範囲であると、ハニカム構造体を製造するプロセスの中でウォータージェット切断工程が律速になることがなく、生産効率の妨げにならない点で有効である。【００３４】
本発明のハニカム乾燥体の切断方法では、上記ハニカム乾燥体の開口率は、６０〜９０％であることが望ましい。【００３５】
本発明のハニカム乾燥体の切断方法では、高い開口率を有するハニカム乾燥体に対しても、ハニカム乾燥体の変形を抑制することができる。【００３６】
本発明のハニカム構造体の製造方法は、流体の流路となる複数のセルを区画形成するセル隔壁を備えるハニカム焼成体からなるハニカム構造体の製造方法であって、
本発明のハニカム乾燥体の切断方法により得られた所定の長さを有するハニカム乾燥体を焼成することによりハニカム焼成体を作製する焼成工程を含むことを特徴とする。【００３７】
本発明のハニカム乾燥体は、流体の流路となる複数のセルを区画形成するセル隔壁を備える柱状のハニカム成形体が乾燥されてなるハニカム乾燥体を、ウォータージェットを用いて所定の長さに切断することによって得られることを特徴とする。【００３８】
ウォータージェットを用いて所定の長さに切断されたハニカム乾燥体は、バリやセラミック粉の詰まりがない綺麗な切断面を有するハニカム乾燥体である。【００３９】
本発明のハニカム構造体は、流体の流路となる複数のセルを区画形成するセル隔壁を備える柱状のハニカム成形体が乾燥されてなるハニカム乾燥体を、ウォータージェットを用いて所定の長さに切断することによって得られた所定の長さを有するハニカム乾燥体を得て、上記所定の長さを有するハニカム乾燥体を焼成することにより得られるハニカム焼成体を有することを特徴とする。【００４０】
ウォータージェットを用いて所定の長さに切断されたハニカム乾燥体は、バリやセラミック粉の詰まりがない綺麗な切断面を有するハニカム乾燥体であるため、上記ハニカム乾燥体を焼成することにより得られるハニカム焼成体を有するハニカム構造体も、バリやセラミック粉の詰まりがない綺麗な切断面を有するハニカム構造体となり、ハニカムフィルタ等の用途に好適に用いることができる。
【図面の簡単な説明】
【００４１】
【図１】図１は、本発明の第一実施形態に係るハニカム乾燥体の切断方法を実施する方法の一例を模式的に示す側面図である。
【図２】図２は、ハニカム乾燥体の形状の一例を模式的に示す斜視図である。
【図３】図３は、本実施形態で用いることができるウォータージェット切断機の噴射ノズル部分の一例を模式的に示す断面図である。
【図４】図４（ａ）及び図４（ｂ）は、ハニカム乾燥体の長手方向に垂直な断面における、ウォータージェットの噴射ノズルとハニカム乾燥体の上面及びセル隔壁との角度の関係を模式的に示す断面図である。
【図５】図５（ａ）及び図５（ｂ）は、ハニカム乾燥体の長手方向に垂直な断面における、ウォータージェットの噴射ノズルとハニカム乾燥体の上面及びセル隔壁との角度の関係を模式的に示す断面図である。
【図６】図６は、複数本の噴射ノズルを同時に用いてウォータージェット切断工程を行う場合の例を模式的に示す側面図である。
【図７】図７（ａ）は、本実施形態のハニカム構造体の製造方法において製造するハニカム焼成体の一例を模式的に示す斜視図であり、図７（ｂ）は、図７（ａ）に示すハニカム焼成体のＡ−Ａ線断面図である。
【図８】図８は、本実施形態のハニカム構造体の製造方法において製造するハニカム構造体の一例を模式的に示す斜視図である。
【図９】図９（ａ）は実施例１で得られたハニカム乾燥体の切断面の写真であり、図９（ｂ）は比較例１で得られたハニカム乾燥体の切断面の写真である。
【発明を実施するための形態】
【００４２】
以下、本発明の実施形態について具体的に説明する。しかしながら、本発明は、以下の実施形態に限定されるものではなく、本発明の要旨を変更しない範囲において適宜変更して適用することができる。
【００４３】
（第一実施形態）
以下、本発明のハニカム乾燥体の切断方法、及び、本発明のハニカム構造体の製造方法の一実施形態である第一実施形態について説明する。
【００４４】
本発明の第一実施形態に係るハニカム乾燥体の切断方法では、流体の流路となる複数のセルを区画形成するセル隔壁を備える柱状のハニカム成形体が乾燥されてなるハニカム乾燥体を、ウォータージェットを用いて所定の長さに切断するウォータージェット切断工程を行う。
また、押出成形機からセラミック原料を連続的に押出成形することにより、流体の流路となる複数のセルを区画形成するセル隔壁を備える未切断のハニカム成形体を作製する成形工程と、
上記未切断のハニカム成形体を乾燥させて未切断のハニカム乾燥体を作製する乾燥工程とを行い、
上記ウォータージェット切断工程において上記未切断のハニカム乾燥体を切断する。
【００４５】
図１は、本発明の第一実施形態に係るハニカム乾燥体の切断方法を実施する方法の一例を模式的に示す側面図である。
本実施形態では、押出成形機、高周波誘電乾燥装置、ウォータージェット切断機、コンベアが組み合わされた成形乾燥切断装置を用いることができる。
成形乾燥切断装置１は、押出成形機５０、高周波誘電乾燥装置４０、ウォータージェット切断機３０、及び、コンベア６０を備えている。
また、成形乾燥切断装置１は、押出成形機から押出成形されるハニカム成形体の速度を計測するための速度センサー７０を備えている。速度センサー７０は、押出成形直後の速度を計測することが望ましい。
【００４６】
まず、押出成形機を用いてセラミック原料を連続的に押出成形することによりハニカム成形体を作製する成形工程を行う。
押出成形機５０はその先端に金型を備えており、金型の形状に応じて、所定の形状のハニカム成形体１０が連続的に押出成形される。
本実施形態で成形されるハニカム成形体は、流体の流路となる複数のセルを区画形成するセル隔壁を備えるハニカム成形体である。ハニカム成形体の形状は後に詳しく説明するハニカム乾燥体の形状と同様である。
押出成形されたハニカム成形体１０はコンベア６０の上に載せられてコンベア６０の移動方向に沿って押出された方向に向けて移動する。
本実施形態において、押出成形の速度は、特に限定されるものではないが、１〜１０ｍ／ｍｉｎであることが望ましく、２〜７ｍ／ｍｉｎであることがより望ましい。
【００４７】
ハニカム成形体は、セラミック粉末、有機バインダ、成形助剤、水等を含む湿潤混合物からなるセラミック原料が押出成形されてなり、水分率が１０〜２５質量％以上と高くなっている。
【００４８】
続いて、ハニカム成形体を乾燥させてハニカム乾燥体を作製する乾燥工程を行う。
成形工程と乾燥工程の間に切断工程は行われないので、乾燥工程で得られるハニカム乾燥体は未切断のハニカム乾燥体である。
【００４９】
押出成形機５０からハニカム成形体１０が移動する方向には、高周波誘電乾燥装置４０が設けられている。高周波誘電乾燥装置４０は、加熱対象物であるハニカム成形体１０を挟むように設けられた上側電極４１、下側電極４２を備えている。
高周波誘電乾燥では、ハニカム成形体を電極で挟んで高周波電圧を印加することにより、ハニカム成形体に含まれる水分子を運動させ、摩擦熱を発生させる。その結果、ハニカム成形体が乾燥されてハニカム乾燥体となる。
【００５０】
図１に示す高周波誘電乾燥装置４０では、ハニカム成形体１０の上下に電極がそれぞれ設けられているが、電極の位置はハニカム成形体の上下に限定されるものではなく、ハニカム成形体を挟むように電極が設けられていればよい。例えばハニカム成形体を側面側（左右側）から挟むように２つ（一対）の電極が設けられていてもよい。
【００５１】
図１に示すように、押出成形されたハニカム成形体１０は、コンベア６０によって、順次連続的に高周波誘電乾燥装置４０内を移動する。
なお、高周波誘電乾燥装置４０は、ハニカム成形体１０から蒸散した水蒸気を乾燥空間の外へ排出する排気手段（図示せず）を備えていることが望ましい。乾燥空間内の湿度雰囲気を一定に保つことができるためである。また、水蒸気を排出する排気手段は、ハニカム乾燥体のセル内に存在する水蒸気を排出するためにウォータージェット切断機３０の後に設置されていてもよい。
【００５２】
高周波誘電乾燥の周波数としては、１３．５６ＭＨｚ、２７．１２ＭＨｚ又は４０．６８ＭＨｚが使用できるが、１３．５６ＭＨｚが特に望ましい。周波数が１３．５６ＭＨｚであると、波長が長く、ハニカム成形体を均一に乾燥できるためである。
【００５３】
高周波誘電乾燥の出力は、特に限定されるものではないが、０．５〜６０ｋＷであることが望ましく、３〜５０ｋＷであることがより望ましく、６〜４５ｋＷであることが特に望ましい。
高周波誘電乾燥の出力が０．５ｋＷ未満であると、ハニカム成形体の乾燥が不充分となり、ハニカム乾燥体の変形が生じやすくなり、成形速度を著しく低くする必要がある。または、乾燥設備を長くする必要があり、全工程短縮の効果を小さくしてしまう。
一方、高周波誘電乾燥の出力が６０ｋＷを超えると、ハニカム成形体の水分が急速に蒸発しやすくなる。ハニカム成形体の水分が失われると、有機分が振動し、その結果、温度が高くなりすぎてしまう。そのため、ハニカム成形体が燃えてしまうことがある。
【００５４】
高周波誘電乾燥を行う場合、ハニカム成形体の長手方向に沿った電極の長さは、乾燥後のハニカム乾燥体の水分量を低減させる程度、コンベアの移動速度、印加電圧等を考慮して定めることができるが、例えば、０．４〜７．０ｍであることが望ましく、１．０〜５．０ｍであることがより望ましい。電極の長さが０．４ｍより短いと、ハニカム成形体を充分に乾燥するためには、高周波の出力を高くしても、成形速度が遅くなりすぎる。一方、電極の長さが７．０ｍを超えると、全工程短縮の効果を小さくしてしまう。
【００５５】
高周波誘電乾燥装置の電極の枚数は、ハニカム成形体の上下又は左右に１枚ずつでなくてもよく、ハニカム成形体の上下又は左右１枚ずつの電極を１組として、２組以上の電極が設けられていてもよい。
２組以上の電極が設けられている場合、電極の組み合わせごとに印加電圧を変化させることによって、より詳細な乾燥条件を設定することができる。
【００５６】
乾燥工程においても、コンベアの移動速度は、押出成形の速度と同一である。
【００５７】
電極の形状は板状であることが望ましく、その大きさは限定されるものではないが、例えば、長さ０．４〜７ｍ×幅３０〜１００ｍｍの長方形状であることが望ましい。
電極の幅は、ハニカム成形体の幅の１〜３倍であることが望ましい。電極の幅がハニカム成形体の幅の１倍未満、及び、３倍を超える場合には、ハニカム乾燥体の乾燥状態が不均一になりやすい。
【００５８】
また、電極とハニカム成形体との距離は１〜３０ｍｍであることが望ましく、特に、上部電極とハニカム成形体との距離は１〜１５ｍｍであることが望ましい。電極とハニカム成形体との距離が１ｍｍ未満であると、ハニカム成形体及び電極が接触することにより短絡させてしまう。一方、上記距離が３０ｍｍを超えると、出力を高くする必要がある。
【００５９】
本実施形態においては、高周波誘電乾燥により乾燥工程を行うことが望ましいが、未切断のハニカム成形体を乾燥させる方法はこれに限定されるものではない。未切断のハニカム成形体を乾燥させる方法としては、高周波誘電乾燥の他、例えば、マイクロ波乾燥、熱風乾燥、又は、凍結乾燥等が挙げられる。これらの乾燥方法は、単独で行ってもよいし、複数種類を組み合わせて行ってもよい。
【００６０】
乾燥工程においては、ハニカム乾燥体の水分率が０〜６質量％となるまで乾燥を行うことが望ましく、０〜１質量％となるまで乾燥を行うことがより望ましい。
ここで、「ハニカム乾燥体の水分率」は、乾燥工程直後のハニカム乾燥体の質量と絶乾状態のハニカム乾燥体の質量との差から、乾燥工程直後のハニカム乾燥体の含水量を算出し、この含水量を乾燥工程直後のハニカム乾燥体全体の質量で除することにより算出することができる。また、ハニカム乾燥体の水分率は、加熱乾燥式水分計（エー・アンド・ディ製ＭＸ−５０）により測定することができる。
ハニカム乾燥体の水分率が６質量％を超えると、ハニカム乾燥体が形状を保つことが困難となる。特に開口率が７５％以上のハニカム成形体を作製する場合にその傾向が顕著である。ハニカム乾燥体の水分率を１質量％以下にすると、ウォータージェット切断工程の後で再度、乾燥させる必要がないため、全工程をより短縮することが可能となる。
【００６１】
本実施形態において、乾燥時間は、乾燥後のハニカム乾燥体の水分量を低減させる程度、印加電圧等を考慮して定めることができるが、０．５〜５分間であることが望ましく、１〜３分間であることがより望ましい。
乾燥時間が０．５分間未満であると、出力を上げても乾燥が不充分となりやすくなる。一方、乾燥時間が５分間を超えると、乾燥が進行しすぎるため、ハニカム乾燥体に反り又はクラック等が発生しやすくなる。また、全工程が長くなってしまう。
【００６２】
本実施形態において、乾燥温度は、８０〜１３０℃であることが望ましく、８５〜１２０℃であることがより望ましい。
乾燥温度が８０℃未満であると、乾燥が不充分となりやすくなる。一方、乾燥温度が１３０℃を超えると、乾燥が急激に進行しすぎるため、ハニカム乾燥体に反り又はクラック等が発生しやすくなる。
【００６３】
本実施形態において、押出成形機の金型の先端から未切断のハニカム成形体の乾燥を開始するまでの距離は、０〜３００ｍｍであることが望ましい。上記の距離の上限は、２００ｍｍであることがより望ましい。また、上記の距離の下限は、１０ｍｍであってもよく、３０ｍｍであってもよい。
上記の距離が３００ｍｍを超えると、未切断のハニカム成形体が変形しやすくなる。特に開口率が７５％以上のハニカム成形体を作製する場合にその傾向が顕著である。
【００６４】
本実施形態においては、ハニカム成形体及び／又はハニカム乾燥体を押出成形機側が下方になるように角度をつけて乾燥させることが望ましい。つまり、ハニカム成形体及び／又はハニカム乾燥体の押出成形機側が水平面に対して下方に、切断工程側が水平面に対して上方になるように傾いた状態で乾燥させることが望ましい。
ハニカム乾燥体のセル内に存在する乾燥工程で発生した水蒸気をハニカム乾燥体の長手方向の切断工程側の先端から容易に排出することができ、水蒸気がセル内で再び液化することを防ぐことができるためである。
【００６５】
上記の場合、ハニカム成形体及び／又はハニカム乾燥体の下面と水平面とのなす角度は、５〜３０°であることが望ましい。
上記角度が５°未満では、乾燥工程と切断工程の距離が長い場合には、水蒸気が充分に排出されないことがある。また、上記角度が３０°を超えると、ハニカム成形体のコンベアによる搬送速度が遅くなり、成形工程での押出成形の速度との不一致により、ハニカム乾燥体に歪みが生じやすくなる。
【００６６】
本発明のハニカム乾燥体の切断方法で切断する対象物であるハニカム乾燥体の形状の例について、図面を用いて以下に説明する。
図２は、ハニカム乾燥体の形状の一例を模式的に示す斜視図である。
図２に示すハニカム乾燥体２０は、未切断のハニカム乾燥体であり、複数のセル２１がセル隔壁２２を隔てて長手方向（図２中、矢印ｆの方向）に並設されるとともに、その周囲に外周壁２３が形成されている。ハニカム乾燥体２０においては、セル２１の端部は封止されていない。
図２には、ハニカム乾燥体が未切断のハニカム乾燥体であることを示すために、一方の端部を省略して示している。
【００６７】
ハニカム乾燥体の組成は、ハニカム成形体の組成と同様であり、セラミック粉末、有機バインダ、成形助剤、水等を含むことが望ましいが、水が乾燥工程によって除かれてその水分率が０〜６質量％となっていることが望ましい。
【００６８】
セラミック粉末としては、炭化ケイ素、炭化チタン、炭化タンタル、炭化タングステン等の炭化物セラミック、窒化アルミニウム、窒化ケイ素、窒化ホウ素、窒化チタン等の窒化物セラミック、アルミナ、ジルコニア、コージェライト、ムライト、チタン酸アルミニウム等の酸化物セラミック、ケイ素含有炭化ケイ素等が挙げられる。これらのなかでは、炭化ケイ素、または、ケイ素含有炭化ケイ素が好ましい。耐熱性、機械強度、熱伝導性等に優れるからである。
なお、ケイ素含有炭化ケイ素は、炭化ケイ素に金属ケイ素が配合されたものであり、炭化ケイ素を６０ｗｔ％以上含むケイ素含有炭化ケイ素が好ましい。
【００６９】
有機バインダとしては特に限定されないが、メチルセルロース、カルボキシメチルセルロース、ヒドロキシエチルセルロース、及び、ポリエチレングリコールからなる群から選ばれる少なくとも１種であることが望ましい。これらのなかでは、メチルセルロースがとくに望ましい。有機バインダの配合量は、通常、セラミック粉末１００重量部に対して、１〜１０重量部が望ましい。
【００７０】
成形助剤としては特に限定されないが、エチレングリコール、デキストリン、脂肪酸、脂肪酸石鹸、及び、ポリアルコールからなる群から選ばれる少なくとも１種であることが望ましい。
【００７１】
ハニカム乾燥体には、可塑剤や潤滑剤が含まれていてもよく、可塑剤としては、特に限定されず、例えば、グリセリン等が挙げられる。また、潤滑剤は特に限定されず、例えば、ポリオキシエチレンアルキルエーテル、ポリオキシプロピレンアルキルエーテル等のポリオキシアルキレン系化合物等が挙げられる。
さらに、ハニカム乾燥体には、必要に応じて酸化物系セラミックを成分とする微小中空球体であるバルーンや、球状アクリル粒子、グラファイト等の造孔剤が添加されていてもよい。
【００７２】
ハニカム乾燥体が有機バインダや成形助剤といった有機物を含んでいると、ハニカム乾燥体の表面の表面張力が小さいため、ウォータージェット切断工程において水がはじかれて、セル隔壁に水が浸透しにくくなるため好ましい。
また、ハニカム乾燥体は焼成されていないため、多孔質体となっていない。そのため、セル隔壁に連通する気孔を含んでおらず、ウォータージェット切断工程においてセル隔壁に水が浸透しにくい。
そのため、ウォータージェット切断工程により切断されたハニカム乾燥体の水分率は未切断のハニカム乾燥体の水分率とほぼ同じ値を保つことが可能である。
【００７３】
ハニカム乾燥体の形状は、図２に示すような四角柱形状に限定されるものではなく、他の多角柱形状、楕円柱、断面台形状、断面扇形状等の形状であってもよい。
また、セル形状も断面正方形状に限定されるものではなく、四角形、五角形、六角形、八角形等の他の多角形状でもよく、円形、楕円形状でもよい。また、複数種類の形状のセルが１つのハニカム乾燥体に含まれていてもよく、例えば、正方形状のセルと八角形状のセルの組み合わせが挙げられる。
【００７４】
以下、上記ハニカム乾燥体をウォータージェットを用いて所定の長さに切断するウォータージェット切断工程について説明する。
乾燥工程を経た未切断のハニカム乾燥体はウォータージェット切断機によって所定の長さに切断される。
【００７５】
ウォータージェット切断機は、高圧水の衝撃力により粉砕切断を行うことのできる装置であり、その先端にある噴射ノズルから高圧水が噴出される。
図３は、本実施形態で用いることができるウォータージェット切断機の噴射ノズル部分の一例を模式的に示す断面図である。
図３は、ウォータージェット切断機の噴射ノズル３１を模式的に示しており、高圧水導入口３２、ウォーターノズル３３、下部ノズル３４、空気／研磨材導入口３５を示している。
高圧水は高圧水導入口３２から導入され、ウォーターノズル３３を経て下部ノズル３４から噴出される。空気／研磨材導入口３５からは空気又は研磨材が導入されてもよい。研磨材は、切断対象物が硬い場合に用いると有効であり、研磨材としてはガーネット等を用いることができる。
噴射ノズルから噴出される水の水圧は２００〜４００ＭＰａであることが望ましい。また、噴出される水の流速は６００〜９００ｍ／秒であることが望ましい。
【００７６】
ウォータージェット切断機の噴射ノズルは、水を噴出しながら、ハニカム乾燥体の長手方向と垂直な断面を横切る方向（図１において紙面の手前側から奥側（又は奥側から手前側）の方向）に移動して、ハニカム乾燥体の長手方向と垂直な方向にハニカム乾燥体を切断する。そして、長手方向に所定の長さを有するハニカム乾燥体を得ることができる。
なお、ウォータージェット切断機には、噴射ノズルの位置を移動させることができる図示しない駆動機構が設けられている。
【００７７】
ウォータージェット切断工程における切断速度は１５〜１５０ｍｍ／秒であることが望ましい。噴射ノズルの移動速度を調整することによって切断速度を調整することができる。
【００７８】
図１に示すような、コンベアを備えた成形乾燥切断装置を用いて、成形工程、乾燥工程及びウォータージェット切断工程を連続的に行う場合、ウォータージェット切断工程を行う際にコンベアが駆動しており、ハニカム乾燥体がコンベアの移動速度で移動していることとなる。
この場合、ウォータージェット切断機の噴射ノズルを移動させる方向として、コンベアの駆動方向と同じ方向への移動を加えて、噴射ノズルの移動速度をコンベアの移動速度、すなわちハニカム乾燥体の移動速度に同期させることが望ましい。このように切断することにより、ハニカム乾燥体の切断面が垂直になるようにすることができる。
この際、成形工程において、押出成形機から押出成形されるハニカム成形体の移動速度を速度センサーにより計測し、ウォータージェット切断工程において、ハニカム乾燥体が移動する方向と平行な方向へウォータージェット切断機の噴射ノズルが移動する速度を、速度センサーにより計測される移動速度と同一にすることにより、移動速度の同期を正確に行うことができる。
【００７９】
また、成形工程、乾燥工程及びウォータージェット切断工程は連続的に行わなくてもよく、ウォータージェット切断工程を行う直前にコンベアの駆動を停止して、ウォータージェット切断機の噴射ノズルをコンベアの駆動方向に垂直な方向に移動させて、ハニカム乾燥体の切断面が垂直になるようにウォータージェット切断工程を行ってもよい。
【００８０】
本実施形態のハニカム乾燥体の切断方法において、ウォータージェット切断工程の開始から終了までにわたって、ウォータージェットの噴射ノズルとハニカム乾燥体の上面とのなす角度は、５〜８５°であることが望ましい。より望ましくは１５〜７５°であり、さらに望ましくは３０〜６０°である。
また、ウォータージェットの噴射ノズルとハニカム乾燥体の長手方向に垂直な断面における全てのセル隔壁とのなす角度は、５〜８５°であることが望ましい。より望ましくは１５〜７５°であり、さらに望ましくは３０〜６０°である。
ウォータージェットの噴射ノズルとハニカム乾燥体の上面及びセル隔壁との角度が５〜８５°の範囲に定められているということは、ウォータージェットの水流の向きがハニカム乾燥体の外周壁の向き及びセル隔壁の向きと平行にはならず、少なくとも５°以上傾いていることを意味する。
ウォータージェットの水流の向きがハニカム乾燥体の外周壁の向き及びセル隔壁の向きと傾いていることによって、一度に切断すべき壁の合計厚さ（切断量）の変動幅を小さくして、安定した切断を行うことができる。断面が正方形のハニカム乾燥体でありセル形状が正方形の時、上記角度を４５°にすると、ハニカム乾燥体のセル隔壁の最大の累積切断量を最も減らすことが出来る。一方で、上記角度を１５〜３０°もしくは６０〜７５°程度にすることで、累積切断量を減らすと共に、最大切断深さも深くならないため、ウォータージェットがハニカム乾燥体の切断範囲において広がりすぎず、平面度の高い切断面を得ることができる。
累積切断量とは、セル隔壁の厚さ×ｃｏｓθ×通過するセル隔壁数であり、最大の切断深さとは、ハニカム乾燥体１辺の長さ／ｓｉｎθとなる。（θはウォータージェットの噴射ノズルとセル隔壁とのなす角度である）
【００８１】
ウォータージェットの噴射ノズルとハニカム乾燥体の上面とのなす角度は、ウォータージェットの噴射ノズルとハニカム乾燥体の上面とのなす角度のうちハニカム乾燥体の側にあって小さいほうの角度として定められる。ハニカム乾燥体の上面とは、ハニカム乾燥体にウォータージェットが当たる面を意味する。
また、ウォータージェットの噴射ノズルとセル隔壁とのなす角度は、ウォータージェットの噴射ノズルとセル隔壁とのなす角度のうち小さいほうの角度として定められる。セル隔壁の向きは、ハニカム乾燥体の長手方向に垂直な断面における、セルに対して同じ位置関係にあるセル隔壁の繰り返し構造を繋いでなる直線の示す向きである。
【００８２】
以下、図面に基づき、ウォータージェットの噴射ノズルとハニカム乾燥体の上面とのなす角度、及び、ウォータージェットの噴射ノズルとセル隔壁とのなす角度に関する説明を行う。
図４（ａ）及び図４（ｂ）は、ハニカム乾燥体の長手方向に垂直な断面における、ウォータージェットの噴射ノズルとハニカム乾燥体の上面及びセル隔壁との角度の関係を模式的に示す断面図である。
図４（ａ）及び図４（ｂ）には、ハニカム乾燥体のセル形状の一例として、断面正方形状のセルが並んでいる場合を示しており、ウォータージェットの噴射ノズル３１が図４（ａ）に示す位置から図４（ｂ）に示す位置に向かって動く様子を示している。
図４（ａ）及び図４（ｂ）では、ウォータージェットの噴射ノズル３１の方向に沿って噴射されるウォータージェットの向きを線Ｌで示している。
ハニカム乾燥体の上面とは、ハニカム乾燥体にウォータージェットが当たる面を意味する。図４（ａ）に示す位置では面２４、図４（ｂ）に示す位置では面２５がハニカム乾燥体２０の上面である。
【００８３】
ウォータージェットの噴射ノズルとハニカム乾燥体の上面とのなす角度は、図４（ａ）では線Ｌと面２４とのなす角度のうち、α１で表される角度であり、図４（ｂ）では線Ｌと面２５とのなす角度のうち、α２で表される角度である。
図４（ａ）及び図４（ｂ）におけるα１、α２はいずれも４５°である。
【００８４】
セル隔壁の向きは、ハニカム乾燥体の長手方向に垂直な断面における、セルに対して同じ位置関係にあるセル隔壁の繰り返し構造を繋いでなる直線の示す向きである。
図４（ａ）及び図４（ｂ）では線ｍ１、線ｍ２がそれぞれセル隔壁２２の向きを示している。
【００８５】
ウォータージェットの噴射ノズルとセル隔壁とのなす角度は、図４（ａ）及び図４（ｂ）では線Ｌと線ｍ１とのなす角度のうちθ１で表される角度、及び、線Ｌと線ｍ２とのなす角度のうちθ２で表される角度である。
図４（ａ）及び図４（ｂ）におけるθ１、θ２はいずれも４５°である。
累積切断量とは、セル隔壁の厚さ×ｃｏｓθ１（又はθ２）×通過するセル隔壁数であり、最大の切断深さとは、ハニカム乾燥体１辺の長さ／ｓｉｎθ１（又はθ２）となる。
【００８６】
ハニカム乾燥体の長手方向に垂直な断面においてセル形状が複数種類含まれる場合のウォータージェットの噴射ノズルとセル隔壁とのなす角度の定め方の例について以下に説明する。
図５（ａ）及び図５（ｂ）は、ハニカム乾燥体の長手方向に垂直な断面における、ウォータージェットの噴射ノズルとハニカム乾燥体の上面及びセル隔壁との角度の関係を模式的に示す断面図である。
図５（ａ）及び図５（ｂ）に示すハニカム乾燥体１２０では、断面八角形状の大容量セル１２１ａと断面正方形状の小容量セル１２１ｂが並んでいる。
図５（ａ）及び図５（ｂ）には、ウォータージェットの噴射ノズルが図５（ａ）に示す位置から図５（ｂ）に示す位置に向かって動く様子を示している。
【００８７】
図５（ａ）及び図５（ｂ）において、ウォータージェットの噴射ノズル３１の方向に沿って噴射されるウォータージェットの向きである線Ｌ、ハニカム乾燥体１２０の上面１２４、１２５、及び、ウォータージェットの噴射ノズルとハニカム乾燥体の上面とのなす角度α１、α２の定義は図４（ａ）及び図４（ｂ）で示す線Ｌ、ハニカム乾燥体２０の上面２４、２５及び角度α１、α２の定義と同様である。
図５（ａ）及び図５（ｂ）におけるα１は６０°α２は３０°である。
【００８８】
図５（ａ）及び図５（ｂ）に示す例のように、ウォータージェット切断工程において、ハニカム乾燥体にウォータージェットが当たる面が切り替わる際にウォータージェットの噴射ノズルとハニカム乾燥体の上面とのなす角度が変化してもよい。
【００８９】
図５（ａ）及び図５（ｂ）において、セル隔壁の向きは、断面八角形状の大容量セル１２１ａと断面正方形状の小容量セル１２１ｂの間を隔てるセル隔壁１２２ａの向きであるｍ１、ｍ２、及び、断面八角形状の大容量セル１２１ａ同士の間を隔てるセル隔壁１２２ｂの向きであるｍ３、ｍ４で示される。
ウォータージェットの噴射ノズルとセル隔壁とのなす角度は、ウォータージェットの噴射ノズルとセル隔壁とのなす角度のうち小さいほうの角度として定められるので、ウォータージェットの噴射ノズルとセル隔壁とのなす角度は、図５（ａ）及び図５（ｂ）では線Ｌと線ｍ１とのなす角度のうちθ１で表される角度、線Ｌと線ｍ２とのなす角度のうちθ２で表される角度、線Ｌと線ｍ３とのなす角度のうちθ３で表される角度、及び、線Ｌと線ｍ４とのなす角度のうちθ４で表される角度である。
図５（ａ）及び図５（ｂ）におけるθ１は６０°、θ２は３０°、θ３は１５°、θ４は７５°である。
【００９０】
ウォータージェットの噴射ノズルとハニカム乾燥体の上面とのなす角度、及び、ウォータージェットの噴射ノズルとハニカム乾燥体の長手方向に垂直な断面における全てのセル隔壁とのなす角度を調整するための方法の例としては、地面に対し略平行な面を備えるコンベア上で四角柱状のハニカム乾燥体を搬送し、ウォータージェット切断機の噴射ノズルを地面に対して垂直な方向から所定の角度傾ける方法等が挙げられる。
【００９１】
ウォータージェットの噴射ノズルとハニカム乾燥体の上面との距離は、１〜１０ｍｍであることが望ましい。ウォータージェットはノズルからの距離が遠くなるほど広がり易くなるため、上記の距離を１〜１０ｍｍとすることで、ハニカム乾燥体の切断面の平面度を高くすることができる。
【００９２】
ウォータージェット切断工程において、複数本の噴射ノズルを同時に用いて、複数本のハニカム乾燥体を１回の切断動作で得るようにしてもよい。
例えば、所定の長さのハニカム乾燥体２本分の長さを有する未切断のハニカム乾燥体を得たのち、ウォータージェット切断工程で２箇所の切断を同時に行うことができる。
図６は、複数本の噴射ノズルを同時に用いてウォータージェット切断工程を行う場合の例を模式的に示す側面図である。
図６に示す成形乾燥切断装置２は、ウォータージェット切断機３０ａ、３０ｂを備えている。
そして、未切断のハニカム乾燥体２０の長さが所定の長さの２本分に到達した時点で、２箇所のウォータージェット切断機３０ａ、３０ｂを同時に動作させてハニカム乾燥体２０ａの前後でウォータージェット切断を行うことにより、切断されたハニカム乾燥体２０ａ、２０ｂを同時に得ることができる。
また、ハニカム乾燥体の１箇所の切断面に対して、複数本の噴射ノズルを用いてもよい。この場合、１本のノズルから噴射されるウォータージェットにより切断する切断長さを短くすることができるため、切断時間を短縮することが可能となる。特に、噴射ノズルを傾けた場合は、部分的に切断長さが異なるため、その効果が顕著となる。
複数本の噴射ノズルを用いる場合、ウォータージェットの水流が干渉しないように噴射ノズルの向きを定めることが望ましい。
【００９３】
本実施形態のハニカム乾燥体の切断方法により得られた切断後のハニカム乾燥体は、平面度に優れており、ウォータージェット切断により得られた切断面の平面度を０．２ｍｍ以下とすることができる。平面度は、３次元測定機（例えば、ミツトヨ社製、ＢＨ−Ｖ５０７）を用いて測定することができる。もしくは、ウォータージェット切断により得られた切断面に平板を押し当て、その面から切断面までの距離を９点測定し、その値を元に仮想的な最小自乗平面を求めて、その仮想平面と各測定点との距離の最大と最小の差を求めることで算出することもできる。
【００９４】
また、本発明のハニカム乾燥体の切断方法により得られた切断後のハニカム乾燥体は、セラミック粉がセルに詰まることがほとんどなく、ハニカム乾燥体の切断面のセル詰まり率を５％以下とすることができる。
セル詰まり率は、切断面の電子顕微鏡（ＳＥＭ）写真を、画像処理にて二値化し、セル開口部のみの面積を算出し、セル詰まりがないハニカム乾燥体の切断面の同様の二値化画像のセル開口部のみの面積から除することで求められる。
【００９５】
また、本実施形態のハニカム乾燥体の切断方法により得られた切断後のハニカム乾燥体の開口率は６０〜９０％であることが望ましく、７０〜９０％であることがより望ましい。
ここで、「ハニカム乾燥体の開口率」とは、端面の開口面積を端面全体の面積で除することにより開口面積比を算出し、この開口面積比を１００で乗ずることにより算出することができる。
ハニカム乾燥体のセル隔壁の厚さは、０．０７〜０．４６ｍｍであることが望ましく、０．１０〜０．２６ｍｍであることがより望ましく、０．１０〜０．２１ｍｍであることがさらに望ましい。
上記厚さのセル隔壁は、排ガス中のＰＭを捕集するのに充分な厚さを有するとともに、圧力損失の増加を効果的に抑制することができる。
上記セル隔壁の厚さが０．０７ｍｍ未満では、セル隔壁の厚さが薄くなりすぎるため、ハニカム構造体の機械的強度が低下する。一方、セル隔壁の厚さが０．４６ｍｍを超えると、セル隔壁が厚くなりすぎるため、排ガスがセル隔壁を通過する際の圧力損失が大きくなる。
【００９６】
以下、本実施形態に係るハニカム乾燥体の切断方法により得られた所定の長さを有するハニカム乾燥体を用いてハニカム構造体を製造する方法である、本発明の第一実施形態に係るハニカム構造体の製造方法について説明する。
【００９７】
（１）所定の長さを有するハニカム乾燥体を得た後、ハニカム乾燥体の所定のセルに封止材となる封止材ペーストを充填して上記セルを目封止する目封止工程を行う。ここで、封止材ペーストとしては、ハニカム成形体の作製に用いた湿潤混合物を用いることができる。
なお、触媒担持体として用いるハニカム構造体を製造する場合、目封止工程は行わなくてもよい。
【００９８】
（２）ハニカム乾燥体を脱脂炉中、３００〜６５０℃に加熱し、ハニカム乾燥体中の有機物を除去する脱脂工程を行った後、脱脂されたハニカム乾燥体を焼成炉に搬送し、２０００〜２２００℃に加熱する焼成工程を行うことにより、ハニカム焼成体を作製する。
なお、セルの端部に充填された封止材ペーストは、焼成され、封止材となる。
また、目封止工程、脱脂工程および焼成工程の条件は、従来からハニカム焼成体を作製する際に用いられている条件を適用することができる。
【００９９】
図７（ａ）は、本実施形態のハニカム構造体の製造方法において製造するハニカム焼成体の一例を模式的に示す斜視図であり、図７（ｂ）は、図７（ａ）に示すハニカム焼成体のＡ−Ａ線断面図である。
図７（ａ）及び図７（ｂ）に示すハニカム焼成体１１０の形状は、上述したハニカム乾燥体の形状とほぼ同様であり、多数のセル１１１がセル隔壁１１２を隔てて長手方向（図７（ａ）中、矢印ｇの方向）に並設されるとともに、その周囲に外周壁１１３が形成されている。そして、セル１１１のいずれかの端部は、封止材１１４で封止されている。
従って、一方の端面が開口したセル１１１に流入した排ガスＧ（図７（ｂ）中、排ガスをＧで示し、排ガスの流れを矢印で示す）は、必ずセル１１１を隔てるセル隔壁１１２を通過した後、他方の端面が開口した他のセル１１１から流出するようになっている。排ガスＧがセル隔壁１１２を通過する際に、排ガス中のＰＭ等が捕集されるため、セル隔壁１１２は、フィルタとして機能する。
【０１００】
このように、セルのいずれか一方の端部が封止されたハニカム焼成体を含むハニカム構造体は、セラミックフィルタとして好適に使用することができる。
また、セルのいずれの端部も封止されていないハニカム焼成体を含むハニカム構造体は、触媒担持体として好適に使用することができる。
【０１０１】
（３）支持台上で複数個のハニカム焼成体を接着材ペーストを介して順次積み上げて結束する結束工程を行い、ハニカム焼成体が複数個積み上げられてなるハニカム集合体を作製する。
接着材ペーストとしては、例えば、無機バインダと有機バインダと無機粒子とからなるものを使用する。また、上記接着材ペーストは、さらに無機繊維及び／又はウィスカを含んでいてもよい。
【０１０２】
上記接着材ペーストに含まれる無機粒子としては、例えば、炭化物粒子、窒化物粒子等が挙げられる。具体的には、炭化ケイ素粒子、窒化ケイ素粒子、窒化ホウ素粒子等が挙げられる。これらは、単独で用いてもよく、２種以上を併用してもよい。無機粒子の中では、熱伝導性に優れる炭化ケイ素粒子が望ましい。
【０１０３】
上記接着材ペーストに含まれる無機繊維及び／又はウィスカとしては、例えば、シリカ−アルミナ、ムライト、アルミナ、シリカ等からなる無機繊維及び／又はウィスカ等が挙げられる。これらは、単独で用いてもよく、２種以上を併用してもよい。無機繊維の中では、アルミナファイバが望ましい。また、無機繊維は、生体溶解性ファイバであってもよい。
【０１０４】
さらに、上記接着材ペーストには、必要に応じて酸化物系セラミックを成分とする微小中空球体であるバルーンや、球状アクリル粒子、グラファイト等を添加してもよい。バルーンとしては特に限定されず、例えば、アルミナバルーン、ガラスマイクロバルーン、シラスバルーン、フライアッシュバルーン（ＦＡバルーン）、ムライトバルーン等が挙げられる。
【０１０５】
（４）ハニカム集合体を加熱することにより接着材ペーストを加熱固化して接着材層とし、四角柱状のセラミックブロックを作製する。
接着材ペーストの加熱固化の条件は、従来からハニカム構造体を作製する際に用いられている条件を適用することができる。
【０１０６】
（５）セラミックブロックに切削加工を施す切削加工工程を行う。
具体的には、ダイヤモンドカッターを用いてセラミックブロックの外周を切削することにより、外周が略円柱状に加工されたセラミックブロックを作製する。
【０１０７】
（６）略円柱状のセラミックブロックの外周面に、外周コート材ペーストを塗布し、乾燥固化して外周コート層を形成する外周コート層形成工程を行う。
ここで、外周コート材ペーストとしては、上記接着材ペーストを使用することができる。なお、外周コート材ペーストとして、上記接着材ペーストと異なる組成のペーストを使用してもよい。
なお、外周コート層は必ずしも設ける必要はなく、必要に応じて設ければよい。
外周コート層を設けることによって、セラミックブロックの外周の形状を整えて、円柱状のハニカム構造体とすることができる。
【０１０８】
図８は、本実施形態のハニカム構造体の製造方法において製造するハニカム構造体の一例を模式的に示す斜視図である。
図８に示すハニカム構造体１００では、ハニカム焼成体１１０が複数個ずつ接着材層１０１を介して結束されてセラミックブロック１０３を構成し、さらに、このセラミックブロック１０３の外周に外周コート層１０２が形成されている。なお、外周コート層は、必要に応じて形成されていればよい。このような、ハニカム焼成体が複数個結束されてなるハニカム構造体は、集合型ハニカム構造体ともいう。
【０１０９】
本発明の実施形態に係るハニカム構造体の製造方法において製造するハニカム構造体は、１つのハニカム焼結体からなるハニカム構造体であってもよい。このような、１つのハニカム焼結体からなるハニカム構造体は、一体型ハニカム構造体ともいう。一体型ハニカム構造体を製造する場合、セラミック粉末としてコージェライト又はチタン酸アルミニウムを用いることが望ましい。
【０１１０】
一体型ハニカム構造体を製造する場合には、押出成形により成形するハニカム成形体の大きさが、集合型ハニカム構造体を製造する場合に比べて大きく、その外形が異なる他は、集合型ハニカム構造体を製造する場合と同様にしてハニカム成形体を作製すればよい。
【０１１１】
本発明の実施形態に係るハニカム構造体の製造方法において、製造するハニカム構造体を構成するハニカム焼結体のセル壁には、排ガスを浄化するための触媒を担持させてもよい。
担持させる触媒としては、例えば、白金、パラジウム、ロジウム等の貴金属が望ましい。また、その他の触媒として、例えば、カリウム、ナトリウム等のアルカリ金属、バリウム等のアルカリ土類金属、ゼオライト等を用いることもできる。これらの触媒は、単独で用いてもよいし、２種以上併用してもよい。
【０１１２】
以下、本実施形態に係るハニカム乾燥体の切断方法、及び、ハニカム構造体の製造方法の作用効果について列挙する。
（１）本実施形態に係るハニカム乾燥体の切断方法では、ハニカム乾燥体をウォータージェットを用いて所定の長さに切断することによって、端面にバリがほとんど生じておらず、また、セラミック粉がセル内にほとんど詰まっていないハニカム乾燥体を得ることができる。
そのため、切断後にバリの除去やセル内のセラミック粉の除去を行う必要がなく、ハニカム構造体の製造工程を大きく簡略化することができる。
【０１１３】
（２）本実施形態に係るハニカム乾燥体の切断方法では、未切断のハニカム成形体を乾燥させてハニカム乾燥体を作製し、ウォータージェット切断を行うことにより、所定の長さのハニカム乾燥体を１回の切断処理により作製することができる。そのため、ハニカム構造体を製造するための全体の工程を簡略化することができる。また、端面が変形した部分の除去を行わなくてもよいため、材料の損失を低減することができる。
【０１１４】
（３）本実施形態に係るハニカム乾燥体の切断方法では、上記成形工程、上記乾燥工程及び上記ウォータージェット切断工程を連続的に行い、上記ウォータージェット切断工程では、上記ウォータージェットの噴射ノズルの移動速度を上記ハニカム乾燥体の移動速度に同期させることにより、上記ハニカム乾燥体を切断することができる。
このようにすることで、ハニカム乾燥体の切断面が垂直になるように切断することができる。
【０１１５】
（４）本実施形態に係るハニカム乾燥体の切断方法では、乾燥工程において高周波誘電乾燥により、上記未切断のハニカム成形体を乾燥させることができる。高周波誘電乾燥により、ハニカム成形体を内部まで短時間で均一に乾燥させることができる。
【０１１６】
（５）本実施形態に係るハニカム乾燥体の切断方法では、上記ウォータージェットの噴射ノズルと上記ハニカム乾燥体の上面とのなす角度を５〜８５°とすることができる。また、上記ウォータージェットの噴射ノズルと上記ハニカム乾燥体の長手方向に垂直な断面における全ての上記セル隔壁とのなす角度を５〜８５°とすることができる。
このようにすると、ウォータージェット切断工程における、一度に切断すべき壁の厚さ（切断量）の変動幅を小さくして、安定した切断を行うことができる。
【０１１７】
（６）本実施形態に係るハニカム乾燥体の切断方法では、ウォータージェットの水圧を２００〜４００ＭＰａとすることができる。水圧をこのように定めると、切断面へのバリの発生やセル内へのセラミック粉の詰まりの発生がより効果的に抑制され、よりきれいな切断面が得られる。
【０１１８】
（７）本実施形態に係るハニカム乾燥体の切断方法では、ウォータージェット切断工程における切断速度を１５〜１５０ｍｍ／秒とすることができる。切断速度が上記範囲であると、ハニカム構造体を製造するプロセスの中でウォータージェット切断工程が律速になることがなく、生産効率の妨げにならない点で有効である。
【０１１９】
（８）本実施形態に係るハニカム乾燥体の切断方法で切断するハニカム乾燥体の開口率は、６０〜９０％とすることができる。本実施形態に係るハニカム乾燥体の切断方法では、高い開口率を有するハニカム乾燥体に対しても、ハニカム乾燥体の変形を抑制することができる点で有効である。
【０１２０】
（９）本実施形態に係るハニカム構造体の製造方法では、本実施形態に係るハニカム乾燥体の切断方法を用いることができる。そのため、ハニカム構造体の製造工程を大きく簡略化してハニカム構造体を製造することができる。
【０１２１】
以下、本発明の第一実施形態をより具体的に開示した実施例を示す。なお、本発明はこれらの実施例のみに限定されるものではない。
【０１２２】
（実施例１）
平均粒子径２２μｍを有する炭化ケイ素の粗粉末５４．８重量％と、平均粒子径０．５μｍの炭化ケイ素の微粉末２３．５重量％とを混合し、得られた混合物に対して、有機バインダ（メチルセルロース）４．４重量％、潤滑剤（日油（株）製  ユニルーブ）２．６重量％、グリセリン１．２重量％、及び、水１３．５重量％を加えて混練して湿潤混合物を得た後、押出成形機から連続的に押出成形する成形工程を行った。
本工程では、図２に示したハニカム乾燥体２０と同様の形状の未切断のハニカム成形体を作製した。
セル隔壁の厚さは０．４０ｍｍ（１６ｍｉｌ）、セル密度は２００個／ｉｎｃｈ２とした。
成形速度は０．１ｍ／分とした。
【０１２３】
次いで、押出成形機の金型から３０ｍｍの地点から設置された高周波誘電乾燥装置を用いて、未切断のハニカム成形体を乾燥させて、未切断のハニカム乾燥体を作製した。
高周波誘電加熱の出力は０．３ｋＷ、周波数は１３．５６ＭＨｚ、電極の長さは１５０ｍｍとした。
【０１２４】
続いて、ウォータージェット切断機を用いてハニカム乾燥体を切断し、切断されたハニカム乾燥体を作製した。
ウォータージェット切断機のウォーターノズル径を０．２ｍｍ、下部ノズル径を０．５ｍｍ、水圧を３００ＭＰａとし、切断速度は１９．１ｍｍ／ｓ、噴射ノズルとハニカム乾燥体の上面との角度を４５°、噴射ノズルの先端とハニカム乾燥体の上面との距離を１ｍｍとした。
【０１２５】
以後、セルの端部が図７（ａ）に示す位置で目封止されるようにセルの目封止を行った。
なお、上記湿潤混合物を封止材ペーストとして使用した。セルの目封止を行った後、封止材ペーストを充填したハニカム乾燥体を乾燥機を用いて乾燥させた。
【０１２６】
続いて、セルの目封止を行ったハニカム乾燥体を４００℃で脱脂する脱脂処理を行い、さらに、常圧のアルゴン雰囲気下２２００℃、３時間の条件で焼成処理を行った。
これにより、ハニカム焼成体を作製した。
作製したハニカム焼成体は、気孔率が４２％、平均気孔径が１１μｍ、大きさが３４．３ｍｍ×３４．３ｍｍ×１５０ｍｍ、セルの数（セル密度）が２００  個／ｉｎｃｈ２、開口率が６０％、セル隔壁の厚さが０．４０ｍｍ（１６ｍｉｌ）の炭化ケイ素焼結体からなるハニカム焼成体であった。
【０１２７】
続いて、平均繊維長２０μｍのアルミナファイバ３０重量％、平均粒子径０．６μｍの炭化ケイ素粒子２１重量％、シリカゾル１５重量％、カルボキシメチルセルロース５．６重量％、及び、水２８．４重量％を含む耐熱性の接着材ペーストを用いてハニカム焼成体を多数結束させ、さらに、接着材ペーストを１２０℃で乾燥固化させて接着材層を形成して角柱状のセラミックブロックを作製した。
【０１２８】
続いて、角柱状のセラミックブロックの外周をダイヤモンドカッターを用いて切断することにより略円柱状のセラミックブロックを作製した。
【０１２９】
続いて、接着材ペーストと同様の組成からなるシール材ペーストをセラミックブロックの外周面に塗布し、シール材ペーストを１２０℃で乾燥固化させて外周コート層を形成することにより、円柱状のハニカム構造体の製造を完了した。
ハニカム構造体の直径は１４３．８ｍｍ、長手方向の長さは１５０ｍｍであった。
【０１３０】
（実施例２〜９）
ウォータージェット切断の切断条件を、実施例１の切断条件から表１に示すように変更したほかは実施例１と同様にしてハニカム乾燥体の切断を行った。その他の工程の条件も実施例１と同様にしてハニカム構造体の製造を行った。
表１に示す「ノズル角度」は噴射ノズルとハニカム乾燥体の上面との角度である。噴射ノズルの移動に伴いウォータージェットが当たる上面が変わってノズル角度が変化する場合、角度の小さいほうの値を表１に示した。実施例２〜９におけるハニカム乾燥体の形状は断面正方形の角柱形状であるので、例えば、実施例２であれば、ノズル角度は３０°又は６０°となるが、表１には小さいほうの角度である３０°を示している。
表１に示す「ノズル距離」は噴射ノズルの先端とハニカム乾燥体の上面との距離である。
実施例２〜９の全てにおいて、ウォータージェット切断機の下部ノズル径は０．５ｍｍ、水圧は３００ＭＰａである。
【０１３１】
（比較例１）
実施例１の工程と同様に成形工程を行ったのち、未切断のハニカム成形体をワイヤーにより切断して切断されたハニカム成形体を作製した。その後、マイクロ波乾燥機を用いてハニカム成形体を乾燥して、ハニカム乾燥体を作製した。
続いて、特許文献１に記載された方法を参考にして、ハニカム乾燥体の端部を切断ディスク（ブレード）を用いて切断した。具体的には、直径が２０５ｍｍ、厚さが１．２ｍｍのダイヤモンドカッターを用いて、切断ディスクの周速度４３００ｍ／ｍｉｎの条件で切断を行った。
【０１３２】
（切断面の評価）
実施例１及び比較例１で作製した、切断されたハニカム乾燥体の切断面の写真を撮影して、セル詰まり率を算出した。
図９（ａ）は実施例１で得られたハニカム乾燥体の切断面の写真であり、図９（ｂ）は比較例１で得られたハニカム乾燥体の切断面の写真である。
写真から明らかなように、実施例１で得られた、ウォータージェット切断で切断された切断面にはセラミック粉の詰まりが全くなく、きれいな断面となっていた。一方、比較例１で得られた、ブレード切断で切断された切断面には、セル内へのセラミック粉の詰まり及びバリが観察された。
また、セル詰まり率を算出したところ、実施例１のハニカム乾燥体の切断面のセル詰まり率は０％であり、比較例１のハニカム乾燥体の切断面のセル詰まり率は５０．７％であった。
同様に、実施例２〜９のセル詰まり率の測定結果を表１に記載する。
【０１３３】
（水濡れの評価）
実施例１〜９における水濡れ量を、ハニカム乾燥体の切断直後の重量と、完全に乾燥させた時の重量の差で評価した。結果を表１に記載する。実施例１〜９の全てにおいて、水濡れ量は０．９７〜２．３２ｇであった。１日間の自然放置による吸水での重量増加が１．０ｇ程度であることを考慮すると、実施例１〜９の水濡れ量は非常に小さい値であるといえる。
【０１３４】
（平面度の評価）
実施例１及び比較例１で作製したハニカム乾燥体の側面の平面度を３次元測定機（ミツトヨ社製、ＢＨ−Ｖ５０７）を用いて測定した。
その結果、実施例１のハニカム乾燥体の切断面の平面度は０．１２ｍｍ、比較例１のハニカム乾燥体の切断面の平面度は０．１７ｍｍであり、ウォータージェット切断により得られた実施例１のハニカム乾燥体の切断面の平面度が優れていた。同様に、実施例２〜９の平面度の測定結果を表１に記載する。
【０１３５】
【表１】
2014054168.tif 000003
【０１３６】
（第二実施形態）
以下、本発明の第二実施形態に係るハニカム乾燥体の切断方法、及び、ハニカム構造体の製造方法について説明する。
本発明の第二実施形態に係るハニカム乾燥体の切断方法は、押出成形機からセラミック原料を連続的に押出成形することにより、流体の流路となる複数のセルを区画形成するセル隔壁を備える未切断のハニカム成形体を作製する成形工程と、
上記未切断のハニカム成形体を上記所定の長さよりも長くなる長さに仮切断する仮切断工程と、
上記仮切断されたハニカム成形体を乾燥させて仮切断されたハニカム乾燥体を作製する乾燥工程とを行い、
上記ウォータージェット切断工程において上記仮切断されたハニカム乾燥体を切断する。
【０１３７】
本実施形態では、成形工程の後、乾燥工程を行う前に仮切断工程を行い、仮切断されたハニカム成形体を得る。
本実施形態における成形工程は、第一実施形態に係るハニカム乾燥体の切断方法における成形工程と同様にすることができ、未切断のハニカム成形体を得ることができる。
【０１３８】
続いて、未切断のハニカム成形体を仮切断する。
仮切断の方法としては、切断部材としてワイヤー（金属線又は樹脂被覆された金属線）等を用いた切断等の方法が挙げられる。
仮切断工程では、最終的に得るハニカム乾燥体の長手方向の長さ（所定の長さ）よりも長くなるようにハニカム成形体を切断して、仮切断されたハニカム成形体を得る。
仮切断工程では、切断部材の移動速度をハニカム成形体の移動速度に同期させることにより、仮切断を行ってもよい。
また、押出成形機から押出成形されるハニカム成形体の移動速度を速度センサーにより計測し、
上記ハニカム成形体が移動する方向と平行な方向へ切断部材が移動する速度を、上記速度センサーにより計測される移動速度と同一にするようにしてもよい。
【０１３９】
続いて、仮切断されたハニカム成形体を乾燥させて、仮切断されたハニカム乾燥体を作製する乾燥工程を行う。
乾燥の方法としては、マイクロ波乾燥機、熱風乾燥機、誘電乾燥機、減圧乾燥機、真空乾燥機、凍結乾燥機等を用いた乾燥方法を用いることができる。
【０１４０】
続いて、仮切断されたハニカム乾燥体をウォータージェット切断により所定の長さに切断する。
本実施形態においては、仮切断されたハニカム乾燥体の両端をウォータージェット切断により切断して、所定の長さに調整することが望ましい。
このようにすることで、バリやセラミック粉の詰まりがない綺麗な切断面を有する所定の長さのハニカム乾燥体を得ることができる。
ウォータージェット切断工程の条件（切断速度、水圧、噴射ノズルとハニカム乾燥体の上面とのなす角度、噴射ノズルとハニカム乾燥体の長手方向に垂直な断面における全ての上記セル隔壁とのなす角度等）は、第一実施形態と同様にすることができる。
【０１４１】
また、本実施形態においては、仮切断されたハニカム乾燥体を所定の位置に固定しておき、その両端を切断することが望ましい。また、ウォータージェット切断機を２台用いて、仮切断されたハニカム乾燥体の両端を同時に切断するようにすると、所定の長さを有するハニカム乾燥体を効率よく得ることができる。
【０１４２】
本発明の第二実施形態に係るハニカム構造体の製造方法は、ハニカム構造体の製造に用いる所定の長さを有するハニカム乾燥体が本発明の第二実施形態に係るハニカム乾燥体の切断方法により切断されたハニカム乾燥体である他は、本発明の第一実施形態に係るハニカム構造体の製造方法と同様にすることができるので、その詳細な説明を省略する。
【０１４３】
以下、本実施形態に係るハニカム乾燥体の切断方法、及び、ハニカム構造体の製造方法の作用効果について列挙する。
本発明の第二実施形態に係るハニカム乾燥体の切断方法では、未切断のハニカム成形体を上記所定の長さよりも長くなる長さに仮切断する仮切断工程と、上記仮切断されたハニカム成形体を乾燥させて仮切断されたハニカム乾燥体を作製する乾燥工程とを行い、上記ウォータージェット切断工程において上記仮切断されたハニカム乾燥体を切断する。
このような方法でも、ハニカム乾燥体を所定の長さに切断する方法がウォータージェット切断であるため、バリやセラミック粉の詰まりがない綺麗な切断面を有するハニカム乾燥体を得ることができる。
そして、本発明の第二実施形態では、第一実施形態に記載した（１）、（５）〜（９）の作用効果を奏することができる。
【符号の説明】
【０１４４】
１０  ハニカム成形体
２０、２０ａ、２０ｂ、１２０  ハニカム乾燥体
２１、１１１、１２１ａ、１２１ｂ  セル
２２、１１２、１２２ａ、１２２ｂ  セル隔壁
２４、２５、１２４、１２５  ハニカム乾燥体の上面
３０、３０ａ、３０ｂ  ウォータージェット切断機
３１  噴射ノズル
４０  高周波誘電乾燥装置
５０  押出成形機
７０  速度センサー
１００  ハニカム構造体
１１０  ハニカム焼成体
【図１】
2014054168.tif 000004
【図２】
2014054168.tif 000005
【図３】
2014054168.tif 000006
【図４】
2014054168.tif 000007
【図５】
2014054168.tif 000008
【図６】
2014054168.tif 000009
【図７】
2014054168.tif 000010
【図８】
2014054168.tif 000011
【図９】
2014054168.tif 000012
【国際調査報告】
2014054168.tif 000013
2014054168.tif 000014